(57)【要約】【課題】触媒の性能低下を抑制することができるカーボンナノ構造物の製造方法およびカーボンナノ構造物製造装置を提供する。【解決手段】本発明に係るカーボンナノ構造物の製造方法は、カーボンナノチューブ１０（カーボンナノ構造物）を成長させる触媒９を加熱した後に、カーボンナノチューブ１０の原料となる炭素を含む原料ガスおよび上記原料ガスを搬送するキャリアガスを触媒９に供給することによって、カーボンナノチューブ１０を製造する方法において、触媒９を上記触媒を加熱する過程において、予め触媒周囲に存在する原料ガスの濃度を２００℃以上の温度領域において、５ｐｐｍ以下に制御する製造方法である。【選択図】図１
2009018953.tif 000002
【特許請求の範囲】
【請求項１】
カーボンナノ構造物を成長させる触媒を加熱した後に、カーボンナノ構造物の原料となる炭素を含む原料ガスおよび上記原料ガスを搬送するキャリアガスを上記触媒に供給することによって、カーボンナノ構造物を製造する方法において、
上記触媒を加熱する過程において、予め触媒周囲に存在する原料ガスの濃度を２００℃以上の温度領域において、５ｐｐｍ以下に制御することを特徴とするカーボンナノ構造物の製造方法。
【請求項２】
予め触媒周囲に存在する原料ガスの濃度を所定の濃度に調節することを特徴とする請求項１に記載のカーボンナノ構造物の製造方法。
【請求項３】
上記触媒を加熱する過程において、予め触媒周囲に存在する原料ガスの濃度を２００℃以上の温度領域において、３ｐｐｍ以下に制御することを特徴とする請求項１または２に記載のカーボンナノ構造物の製造方法。
【請求項４】
カーボンナノ構造物を成長させる触媒に、カーボンナノ構造物の原料となる炭素を含む原料ガスおよび上記原料ガスを搬送するキャリアガスを供給するガス供給器と、
上記触媒が配置される反応器とを備えるカーボンナノ構造物製造装置において、
予め触媒周囲に存在する原料ガスの濃度を測定する原料ガス濃度測定部と、
原料ガス濃度測定部によって測定された原料ガス濃度に基づき、予め触媒周囲に存在する原料ガスの濃度を２００℃以上の温度領域において、５ｐｐｍ以下に制御する原料ガス濃度制御部とガス排気部とを備えることを特徴とするカーボンナノ構造物製造装置。
【請求項５】
上記原料ガス濃度制御部がガス供給器を制御し、予め触媒周囲に存在する原料ガスの濃度を所定の濃度に調節することを特徴とする請求項４に記載のカーボンナノ構造物製造装置。
【発明の詳細な説明】
【技術分野】
【０００１】
本発明は、カーボンナノ構造物の製造方法およびカーボンナノ構造物の製造装置に関するものである。
【背景技術】
【０００２】
カーボンナノチューブ、カーボンナノコイルなどのカーボンナノ構造物を製造する方法として、炭化水素などの原料ガスを分解して目的物質を成長させる化学的気相成長法（ＣＶＤ法、Chemical Vapor Deposition）、また上記ＣＶＤ法の一形態である、触媒を利用して目的物質を成長させる触媒化学的気相成長法（ＣＣＶＤ法、Catalyst Chemical Vapor Deposition）が知られている。
【０００３】
従来、ＣＶＤ法でカーボンナノ構造物を製造するには、反応室に原料ガスとキャリアガスの混合ガスを導入し、触媒により原料ガスを分解して触媒表面にカーボンナノ構造物を成長させる製造方法が採用されている。
【０００４】
この種の製造方法を用いた製造装置の一つに原料吹き付け式カーボンナノ構造物合成装置がある。このカーボンナノ構造物合成装置は、例えば、特許文献１に示されているように、触媒体を内部に配置した反応室にキャリアガスとともに、原料ガスを供給して、触媒体の表面にカーボンナノ構造物を成長させるように構成されている。反応室の中に原料ガスを導入する原料ガスノズルのノズル先端が触媒体表面の近傍に配設され、予熱されたカーボン原料ガスを瞬時に大量に触媒表面に集中的に吹き付け、または吹き込むことによって、原料ガスと触媒表面との接触確率を飛躍的に高めることにより、高効率にカーボンナノ構造物を製造することができる。
【０００５】
また、カーボンナノコイルは、導電性を有しかつコイル形状であることから高性能な電磁波吸収材料としての利用が期待されるとともに、ナノメートルオーダーの大きさであることから、マイクロマシンのスプリングやアクチュエーターの材料としても注目されている。
【０００６】
カーボンナノコイルの製造方法については、１９９４年にアメリンクス等により初めて、Ｆｅ、Ｃｏ、Ｎｉ等の金属触媒を微小粉末に調製し、この金属触媒の近傍を６００℃〜７００℃に加熱し、この触媒に接触するようにアセチレン等のガスを流しカーボンナノコイルを生成する方法が非特許文献１に開示されている。
【０００７】
しかし、この方法は、グラファイト構造からなる線状、曲線状、コイル状等の様々な形状のカーボン生成物が生成するものであった。以来、コイル状のカーボン生成物であるカーボンナノコイルの生成率が高く、工業的に利用できる触媒、製造方法等について多くの報告がなされている。
【０００８】
また、非特許文献２には、シリカ上に鉄またはコバルトが形成された触媒を用いて、アセチレンを原料として、７００℃の温度下にて、カーボンナノチューブを得る方法が開示されている。
【０００９】
さらに、カーボンナノコイルの生成率が高い触媒としては、本発明者らによる、インジウム・スズ・鉄系の触媒についての報告がある。特許文献１にはインジウム・スズ・鉄からなる３成分系の触媒やその製造方法が開示されている。
【特許文献１】国際公開第２００４／１０５９４０号パンフレット（平成１６年１２月９日公開）
【非特許文献１】S. Amelinckx, et.al., 「A Formation Mechanism for Catalytically grown Helix-Shaped Graphite Nanotubes」, Science 265, p.635-639(1994).
【非特許文献２】A. Fonseca, et. al., 「Synthesis of single-and multi-wall carbon nanotubes over supported catalysts」, Appl. Phys. A 67, p.11-22(1998).
【発明の開示】
【発明が解決しようとする課題】
【００１０】
上記のように、カーボンナノ構造物を成長させるための触媒および触媒に着目した製造方法については種々の研究がなされ、改良が重ねられているものの、その他の要因についてはあまり注目がなされていないことが現状である。カーボンナノ構造物の成長にとって、触媒が大きな寄与を及ぼすことから当然とも考えられるが、本発明者らは、触媒以外の要素についても着目することによって、カーボンナノ構造物の成長について新たな知見を見出せるのではないかと検討を重ねてきた。
【００１１】
図１０は、ブラシ状のカーボンナノチューブを所定のＣＶＤ法にて同条件下で成長させた場合のカーボンナノチューブの密度および長さの関係を示すプロット図である。同図に示すように従来法によってカーボンナノチューブを製造した場合、カーボンナノチューブの長さおよび密度を制御することが困難であるという問題点があったが、これについては従来解明されていなかった。そこで、発明者らは鋭意検討を重ねたところ、カーボンナノ構造物の原料となるアセチレン等の原料ガスについて着目するに至った。
【００１２】
例えば、カーボンナノ構造物を製造する方法では、まず、触媒を例えば、６００℃〜７００℃加熱し、その後、この金属触媒に接触するように原料ガスを供給する。しかしながら、触媒を加熱する際において、製造装置内部に以前の反応において用いられた原料ガスが残存し、触媒周辺に存在し得る。発明者らは、この残存した原料ガスについて詳細に調査、研究を行った結果、この残存した原料ガスの量が触媒の性能を変化させるという影響を及ぼすという新たな知見を見出した。具体的には、この知見とは、触媒を加熱する際、予め触媒周囲に存在する原料ガスの濃度が低濃度の場合には、触媒を活性化させることができ、高濃度である場合には、触媒が失活されてしまうというものである。
【００１３】
本発明は、上記の発明者らの知見に基づくものであり、その目的は、原料ガスの濃度を制御することによって、触媒の性能低下を抑制することができる構造物の製造方法およびカーボンナノ構造物製造装置を提供することにある。
【課題を解決するための手段】
【００１４】
本発明のカーボンナノ構造物の製造方法は、上記課題を解決するために、カーボンナノ構造物を成長させる触媒を加熱した後に、カーボンナノ構造物の原料となる炭素を含む原料ガスおよび上記原料ガスを搬送するキャリアガスを上記触媒に供給することによって、カーボンナノ構造物を製造する方法において、上記触媒を加熱する過程において、予め触媒周囲に存在する原料ガスの濃度を２００℃以上の温度領域において、５ｐｐｍ以下に制御することを特徴としている。
【００１５】
上記の発明によれば、上記触媒を加熱する過程において、予め触媒周囲に存在する原料ガスの濃度を２００℃以上の温度領域において、低濃度である５ｐｐｍ以下に制御するので、上記触媒上にて原料ガスが分解され、酸化された触媒の還元や炭化鉄の形成が行われ、触媒を活性化させる。このため、より効率的にカーボンナノ構造物を製造することができる。
【００１６】
なお、２００℃以上の温度領域においては、逆に予め触媒周囲に存在する原料ガスの濃度が５ｐｐｍを超える場合、触媒から余分のカーボンが析出するので、触媒の活性を低下させる。
【００１７】
また、本発明のカーボンナノ構造物の製造方法では、予め触媒周囲に存在する原料ガスの濃度を所定の濃度に調節することが好ましい。
【００１８】
予め触媒周囲に存在する原料ガスの濃度によって、得られるカーボンナノ構造物のかさ密度および長さが影響を受ける。そのため、上記の構成によれば、触媒の失活を抑制しつつ、得られるカーボンナノ構造物のかさ密度および長さを調節することができ、所望のカーボンナノ構造物を得ることが可能となる。
【００１９】
また、本発明のカーボンナノ構造物の製造方法では、上記触媒を加熱する過程において、予め触媒周囲に存在する原料ガスの濃度を２００℃以上の温度領域において、３ｐｐｍ以下に制御することが好ましい。
【００２０】
上記範囲であることによって、かさ密度、長さともに非常に高い値を示すカーボンナノチューブを得ることができる。
【００２１】
本発明のカーボンナノ構造物製造装置は、上記課題を解決するために、カーボンナノ構造物を成長させる触媒に、カーボンナノ構造物の原料となる炭素を含む原料ガスおよび上記原料ガスを搬送するキャリアガスを供給するガス供給器と、上記触媒が配置される反応器とを備えるカーボンナノ構造物製造装置において、予め触媒周囲に存在する原料ガスの濃度を測定する原料ガス濃度測定部と、原料ガス濃度測定部によって測定された原料ガス濃度に基づき、予め触媒周囲に存在する原料ガスの濃度を２００℃以上の温度領域において、５ｐｐｍ以下に制御する原料ガス濃度制御部とガス排気部とを備えることを特徴としている。
【００２２】
上記の発明によれば、原料ガス濃度測定部と原料ガス濃度制御部とガス排気部とが備えられているので、ガス排気部によって、予め触媒周囲に存在する原料ガスの濃度を、迅速に所定の値に調整することで、２００℃以上の温度領域において、５ｐｐｍ以下に制御することができる。これにより、酸化された触媒の還元や炭化鉄の形成が行われ、触媒を活性化させることができるので、より効率的にカーボンナノ構造物を製造することができる。
【００２３】
また、本発明のカーボンナノ構造物製造装置では、上記原料ガス濃度制御部がガス供給器を制御し、予め触媒周囲に存在する原料ガスの濃度を所定の濃度に調節することが好ましい。
【００２４】
これにより、得られるカーボンナノ構造物のかさ密度および長さを調節することができ、所望のカーボンナノ構造物を得ることが可能となる。
【発明の効果】
【００２５】
本発明のカーボンナノ構造物の製造方法は、以上のように、上記触媒を加熱する過程において、予め触媒周囲に存在する原料ガスの濃度を２００℃以上の温度領域において、５ｐｐｍ以下に制御する製造方法である。
【００２６】
上記触媒を加熱する過程において、予め触媒周囲に存在する原料ガスの濃度を２００℃以上の温度領域において、５ｐｐｍ以下に制御するので、上記触媒上に原料ガスが分解され、酸化された触媒の還元や炭化鉄の形成が行われ、触媒を活性化させることができるので、より効率的にカーボンナノ構造物を製造することができるという効果を奏する。
【００２７】
本発明のカーボンナノ構造物製造装置は、以上のように、予め触媒周囲に存在する原料ガスの濃度を測定する原料ガス濃度測定部と、原料ガス濃度測定部によって測定された原料ガス濃度に基づき、予め触媒周囲に存在する原料ガスの濃度を２００℃以上の温度領域において、５ｐｐｍ以下に制御する原料ガス濃度制御部とガス排気部とを備えるものである。
【００２８】
それゆえ、原料ガス濃度測定部および原料ガス濃度制御部とガス排気部とを備えているので、上記触媒を加熱する過程において、予め触媒周囲に存在する原料ガスの濃度を２００℃以上の温度領域において、５ｐｐｍ以下に制御することができる。これにより、上記触媒上にて原料ガスが分解され、酸化された触媒の還元や炭化鉄の形成が行われ、触媒を活性化させることができるので、より効率的にカーボンナノ構造物を製造することができるという効果を奏する。
【発明を実施するための最良の形態】
【００２９】
＜カーボンナノ構造物の製造装置の構成＞
まず、本発明実施の形態にて用いられるカーボンナノ構造物の製造装置について以下に説明する。まず、「カーボンナノ構造物」とは炭素原子から構成されるナノサイズの物質であり、例えば、カーボンナノチューブ、カーボンナノチューブにビーズが形成されたビーズ付カーボンナノチューブ、カーボンナノチューブが多数林立したカーボンナノブラシ、カーボンナノチューブが捩れを有したカーボンナノツイスト、コイル状のカーボンナノコイルなどを含んでいる。本明細書では、これら物質を「カーボンナノ構造物」と総称する。
【００３０】
図１は、カーボンナノ構造物製造装置２０の構成を示す断面図である。カーボンナノ構造物製造装置２０には、原料ガスおよびキャリアガスを供給する原料ガス供給器１、カーボンナノ構造物の製造がなされるカーボンナノ構造物製造部２が備えられている。カーボンナノ構造物製造部２と並列な経路には原料ガス濃度測定部３が備えられており、原料ガス供給器１、カーボンナノ構造物製造部２および原料ガス濃度測定部３はそれぞれ配管にて連結されており、カーボンナノ構造物製造部２および原料ガス濃度測定部３の前後の配管部分にはバルブ４ａ〜バルブ４ｄがそれぞれ備えられている。バルブ４ａ〜バルブ４ｄはそれぞれ独立に開閉することができ、適宜バルブ４ａ〜バルブ４ｄを開閉することによって、原料ガス濃度測定部３によって、反応室７の入り口と出口のガス濃度をそれぞれ独立に測定することができる。
【００３１】
原料ガス供給器１は、矢印の方向へとガスを供給するための部材であり、従来公知の原料ガス供給器を用いることができる。なお、原料ガス供給器１は、原料ガス濃度制御部３ａからの信号を受信できる構成となっている。原料ガス濃度測定部３による制御については後述する。
【００３２】
供給がなされるガスとしては、炭化水素ガスである原料ガスとキャリアガスとが供給される。原料ガスはカーボンナノ構造物を成長させる炭素源ガスで、炭化水素のみならず、窒素含有有機ガス、硫黄含有有機ガスおよびリン含有有機ガス等の有機ガスが広く利用される。この中でも、余分な物質を生成しない意味で炭化水素が好適である。
【００３３】
炭化水素としては、メタン、エタンなどのアルカン化合物、エチレン、ブタジエンなどのアルケン化合物、アセチレンなどのアルキン化合物、ベンゼン、トルエン、スチレンなどのアリール炭化水素、ナフタリン、フェナントレンなどの芳香族炭化水素、シクロプロパン、シクロヘキサンなどのシクロパラフィン化合物などが利用できる。また、２種以上の混合炭化水素ガスでもよく、特に、望ましくは、低分子炭化水素、例えばアセチレン、アリレン、エチレン、ベンゼン、トルエンなどを挙げることができる。
【００３４】
キャリアガスとしては、Ｈｅ、Ｎｅ、Ａｒ、Ｎ２、Ｈ２などのガスを挙げることができ、カーボンナノ構造物製造装置２０ではＨｅガスが使用されている。キャリアガスは炭素化合物ガスを搬送するガスであり、炭素化合物ガスが反応により消費されるのに対して、キャリアガスは全く無反応で消耗しないガスが使用される。
【００３５】
カーボンナノ構造物製造部２はカーボンナノ構造物の製造が行われる部材である。カーボンナノ構造物製造部２の筐体となる反応槽６の周囲には、加熱装置５が設置され、反応槽６の内部には等温領域となる反応室７が形成されている。
【００３６】
加熱装置５は、反応槽６を加熱し、反応室７の温度を一定温度にするための装置である。加熱装置５としては従来公知の加熱装置を用いればよく、例えば、電気炉、赤外線炉、ＩＨ加熱器、マントルヒーター、ベルトヒーター、リボンヒーターなどを用いることができる。図３を用いて後述するが、加熱装置５は、原料ガス濃度制御部からの信号を受信できる構成にできる。また、図示しないが、加熱装置５はカーボンナノ構造物製造装置２０の配管を加熱することができるよう複数設置されている。これにより、配管を加熱することによって、原料ガスを加熱することができる。
【００３７】
反応室７の所定位置には、触媒９が形成された基板８が配置されている。基板８の材料としては、例えば、石英を含むガラス基板、シリコンウェーハ、サファイア基板などを用いることができる。
【００３８】
触媒９としては、カーボンナノ化合物を製造するために用いられる従来公知の触媒を用いることができ、特に限定されるものではない。一例として、Ｆｅ系触媒はもちろん、Ｎｉ系、Ｃｏ系とそれらの合金、またはこられの触媒とＭｏ、Ａｌ、アルミナ等と併用する多元触媒系、さらに本発明者らがすでに開発しているＦｅ・Ｉｎ・Ｓｎ系触媒薄膜を用いることができる。
【００３９】
用いられる触媒９の種類によって、得られるカーボンナノ構造物におけるカーボンナノチューブ、カーボンナノコイル等の種類、比率および量は異なるが、カーボンナノ構造物製造装置２０においては、一例として、ブラシ状のカーボンナノチューブ１０を示している。
【００４０】
カーボンナノ構造物の長さ、かさ密度などの物性は、平面型ディスプレイの電子銃などの用いられる製品に応じて好ましい値が適宜存在するので、好ましい値を特定することは困難である。従来、得られるカーボンナノ構造物の物性を所望の範囲内に制御することは非常に困難であるため、上記物性の制御を容易に行うことができれば、安定した品質にて、カーボンナノ構造物を生産することができる。
反応室７の中は加熱装置５によって所定温度に加熱される。加熱温度は原料ガスが触媒により分解される最低温度以上に調節されればよい。従って、触媒の種類と炭素化合物ガスの種類によって加熱温度は適宜調整される。また、使用されるＣＶＤの方法、例えば、熱ＣＶＤ、プラズマＣＶＤなどの種類に応じても適宜調整される。
【００４１】
カーボンナノ構造物製造部２において反応に使用されずに残存した原料ガスおよびキャリアガスは、矢印方向の下流へと移動される。この残存した原料ガスおよびキャリアガスの移動には、配管に減圧装置（ガス排気部）１１が備えられている構成とすることができる。減圧装置１１は、迅速にガスの濃度を所定の値に達するための部材である。減圧装置１１としては真空ポンプを例示することができる。これによって、カーボンナノ構造物製造部２内部に圧力差を生じさせることができ、残存した原料ガスおよびキャリアガスをカーボンナノ構造物製造部２の外部に排出することができるのである。図３を用いて後述するが、減圧装置１１は原料ガス濃度制御部３ａによって制御させる構成とすることができる。
【００４２】
原料ガス濃度測定部３は、カーボンナノ構造物製造部２と並列な経路に備えられており、原料ガス濃度測定部３には、原料ガス濃度制御部３ａが接続されている。原料ガス濃度測定部３は、カーボンナノ構造物製造部２と並列な経路に備えられているため、原料ガス供給器１から供給される原料ガスおよびキャリアガスが、原料ガス濃度測定部３にも供給される。このため、反応室７内部の原料ガスと同じ濃度の原料ガス濃度を測定することができる。
【００４３】
ここで、バルブ４ａおよびバルブ４ｃ、または、バルブ４ｂおよびバルブ４ｄの何れか２組のバルブを開弁し、他方の２組のバルブを閉弁することによって、反応室７の入り口側または出口側の原料ガス濃度を測定することができる。ただし、入り口側の原料ガス濃度はガス供給ラインの原料ガス濃度を示す。反応室７の入り口側および出口側の原料ガス濃度は必ず同等とは限られない。これは反応室７の内壁等に原料ガスが残留する可能性があるからである。
【００４４】
原料ガス濃度測定部３は、原料ガス濃度を測定するためのものであり、アセチレンなどの原料ガスの濃度を測定することができる測定器であれば特に限定されない。カーボンナノ構造物製造装置２０においては、四重極子質量分析計（ＱＭＳ）が用いられている。
【００４５】
図２は、ＣＶＤ法を用いた場合のカーボンナノ構造物製造装置２０内部におけるガスの測定結果を示すグラフである。同図に示すように、原料ガスとして用いることができるアセチレンの割合を時間毎にイオン電流の値から求めることができ、さらに、このイオン電流を原料ガスであるアセチレンの濃度あるいは残留量に換算することができる。
【００４６】
原料ガス濃度制御部３ａは原料ガス濃度測定部３によって測定された原料ガス濃度に基づき所定の部材を制御し、予め触媒周囲に存在する原料ガス濃度を２００℃以上の温度領域において、５ｐｐｍ以下に制御するための部材である。この原料ガス濃度の根拠については後述する。予め触媒周囲に存在する原料ガスとは、何らかの理由、例えば、カーボンナノ構造物製造装置２０の反応室７、配管などに吸着された原料ガスが時間をかけて放出される、または、製造工程を繰り返すことによって装置外部に十分排出されなかった原料ガスが残存するなどの理由により触媒周囲に存在する原料ガスを意味し、本明細書では残存原料ガスとも適宜称する。すなわち、触媒によって分解されカーボンナノ構造物の原料とするために供給される原料ガスとは区別されるものである。また、「原料ガス濃度に基づき」とは原料ガス濃度測定部３によって測定された原料ガス濃度に応じて適宜２００℃以上の温度領域において、５ｐｐｍ以下に原料ガス濃度を調節することを意味する。例えば、原料ガスの濃度が１００ｐｐｍである場合と、５ｐｐｍである場合とでは異なる制御が行われ、所定の各部材が制御されることを意味する。原料ガス濃度制御部３ａは、マイクロコンピュータ、ＣＰＵなどから構成されることができる。
【００４７】
図３は、原料ガス濃度測定部３、原料ガス濃度制御部３ａ、加熱装置５、減圧装置１１との関連を示す機能ブロック図である。同図に示すように、原料ガス濃度測定部３から送信される制御信号を原料ガス濃度制御部３ａが受信できる構成となっている。さらに、原料ガス濃度制御部３ａから送信される制御信号を、原料ガス供給器１、加熱装置５および減圧装置１１が受信できるよう構成されている。このような構成であることによって、基板８周囲の原料ガスの濃度を低下させるよう各部材が制御される構成にできる。
【００４８】
具体的には、原料ガス濃度測定部３によって測定された原料ガスの濃度に応じて、原料ガス濃度制御部３ａから原料ガス供給器１に対し、キャリアガスを供給するよう指示する制御信号が送信される構成となっている。この制御信号を受信した原料ガス供給器１から、キャリアガスが供給されることによって、触媒９周囲の原料ガスの濃度を希釈させることが可能である。
【００４９】
また、原料ガス濃度制御部３ａから加熱装置５に対し、カーボンナノ構造物製造装置２０の配管および／または反応槽６を、予め触媒９周囲に存在する原料ガスの濃度が５ｐｐｍを越える場合、上限２００℃までに加熱するよう指示する制御信号が送信される構成となっている。上記構成によって、触媒９周囲に残存した原料ガスを加熱することができ、残存した原料ガスの濃度を低下させることが可能である。予め触媒周囲に存在する原料ガスの濃度が５ｐｐｍを越える場合に、上限の２００℃を超えると、触媒に対し悪影響を与えるおそれがある。また、所定の濃度に達したとき反応槽６を加熱開始する信号を送信し、カーボンナノ構造物を製造することができる。
【００５０】
また、原料ガス濃度制御部３ａから減圧装置１１に対し、制御信号が送信されることによってカーボンナノ構造物製造装置２０内部を減圧するための出力を増加させることができる。上記構成によって、触媒９周囲に残存した原料ガスが排出され、原料ガスの濃度を低下させることができる。
【００５１】
原料ガス濃度制御部３ａからの制御信号によって、原料ガス供給器１、加熱装置５および減圧装置１１は、それぞれ単独で制御されることができ、また、複数を同時に制御することもでき、調節する原料ガス濃度の濃度に応じて適宜変更すればよい。すなわち、原料ガスの濃度を非常に低濃度に調節する場合には、上記の３箇所の部材を制御することが好ましい。また、原料ガスの濃度をそれほど低濃度に調節しない場合には、上記３箇所の部材のうち１箇所または２箇所を制御することによって、原料ガスの濃度を十分に調節することが可能である。原料ガス濃度制御部３ａによる制御によって、予め触媒周囲に存在する原料ガスの濃度を２００℃以上の温度領域において、５ｐｐｍ以下の範囲で、所定の濃度に設定することが可能となる。
【００５２】
カーボンナノ構造物製造装置２０では、原料ガス濃度制御部３ａは、原料ガス供給器１、加熱装置５および減圧装置１１を制御信号することができる構成となっているが、このうち少なくとも一箇所を制御できる構成となっていればよく、３箇所の部材を全て制御できる構成でなくとも、原料ガスの濃度を低減させることは可能であるため、適宜構成を変更することはもちろん許容される。
【００５３】
＜カーボンナノ構造物の製造方法およびカーボンナノ構造物製造装置の動作＞
次に本実施の形態に係るカーボンナノ構造物の製造方法について説明する。本製造方法を実施するための装置としては特に限定されるものではないが、好ましくはカーボンナノ構造物製造装置２０を用いることができる。
【００５４】
本カーボンナノ構造物の製造方法は、少なくとも、予め触媒周囲に存在する原料ガスの濃度を制御する制御工程と、触媒を加熱する加熱工程と、原料ガスおよびキャリアガスを供給し、原料ガスを触媒に接触させることによって、カーボンナノ構造物を成長させる成長工程とを含んでいる。
【００５５】
本カーボンナノ構造物の製造方法およびカーボンナノ構造物製造装置は、予め触媒周囲に存在する原料ガスの濃度を制御するために用いられる。これらはカーボンナノ構造の製造がバッチ反応であっても、連続的に製造を行う場合であっても用いられることができる。しかしながら、連続的にカーボンナノチューブの製造を行う場合には、製造工程が繰り返されるので、反応装置内に原料ガスが残存しやすい。このため、加熱工程前に、予め原料ガスがより多く存在する傾向にある。したがって、本カーボンナノ構造物の製造方法およびカーボンナノ構造物製造装置は、連続的にカーボンナノ構造物の製造を行うために用いられることが好ましい。
【００５６】
＜制御工程＞
制御工程では、アセチレンなどの原料ガス濃度を制御する。本工程としては原料ガス濃度を測定し、制御することができれば特に限定されない。原料ガス濃度を低減する方法としては、例えば、原料ガス濃度を測定しこの測定値に応じて、キャリアガスを供給する、原料ガスを排気する、原料ガスを加熱する方法を挙げることができる。カーボンナノ構造物製造装置２０においては、上述した図２に示すように、原料ガス濃度測定部、原料ガス濃度制御部３ａ、原料ガス供給器１、加熱装置５および減圧装置１１を用いて、原料ガス濃度を低減することができる。
【００５７】
また、原料ガス濃度を増加させる方法としては、原料ガスをさらに供給すればよい。カーボンナノ構造物製造装置２０においては、原料ガス供給器１から原料ガスがさらに反応室７へ供給されるよう、原料ガス濃度制御部３ａから制御信号が送信されることによってなされることができる。カーボンナノ構造物を成長させる際の具体的な原料ガス濃度については後述する。
【００５８】
＜加熱工程＞
加熱工程では、原料ガスが触媒によって分解される最低限の温度以上に触媒を加熱する。カーボンナノ構造物製造装置２０を用いる場合、反応室７の内部が加熱装置５によって加熱されることによって触媒９を加熱する。加熱温度は、触媒の種類と原料ガスの種類とによって適宜調節すればよいが、触媒として鉄薄膜を用いた場合、６００℃以上に設定することができる。
【００５９】
＜成長工程＞
成長工程では、原料ガスおよびキャリアガスを触媒に供給し、カーボンナノ構造物の成長を行う。具体的には、供給された原料ガスは、加熱された触媒の表面に接触することによって分解される。これによって分解生成された炭素原子が触媒表面に堆積してカーボンナノ構造物が形成される。
【００６０】
カーボンナノ構造物製造装置２０を用いる場合、原料ガスおよびキャリアガスを原料ガス供給器１から供給し、反応室７にて触媒９と原料ガスとを接触させることによって、カーボンナノチューブ１０を成長させることができる。
【００６１】
＜原料ガスの濃度設定＞
以下に、原料ガスが加熱工程において残存原料ガスがカーボンナノ構造物の成長に与える影響について説明する。実験装置としては、カーボンナノ構造物製造装置２０を用いることができる。
【００６２】
まず、原料ガスとしてアセチレンを反応室７に送り込み、原料ガス濃度測定部３によって、イオン電流を測定した場合の結果について説明する。以下原料ガスとしてアセチレンガスを用いて、本実施の形態に係るカーボンナノ構造物製造装置２０およびカーボンナノ構造物の製造方法について説明するが、原料ガスとして、アセチレンガス以外を用いることはもちろん可能であり、本願発明は他の原料ガスを用いて当然実施可能である。図４は、カーボンナノ構造物製造装置２０を用いた各工程（１）〜工程（６）による処理を経た際のそれぞれの原料ガス濃度を示している。
【００６３】
同図中のグラフ１〜５は、反応室７に導入された原料ガスの体積（ｃｍ３）を示しており、それぞれ、約０ｃｍ３、０．０２７ｃｍ３、０．７２ｃｍ３、８．７ｃｍ３、４１ｃｍ３である。これらの値は、工程２から積算されたものである。上記の体積値を、ｐｐｍ換算すると２００℃時点でのアセチレンの濃度はそれぞれ、３ｐｐｍ以下、１００ｐｐｍ、１３００ｐｐｍ、４３００ｐｐｍに該当する。同図上部に示すように、工程（１）〜工程（６）がそれぞれ順に行われる。まず、工程（１）は、ガス排気工程を示している。ガス排気工程は、減圧装置を用いて反応室７内部の原料ガスを排出することによって行われる。これによって、原料ガス濃度を低減させることができる。
【００６４】
工程（２）は、反応室７内部を３００℃に昇温させる工程である。加熱は加熱装置５によって行われる。工程（３）および工程（４）は工程（２）と同様に、反応室７内部をそれぞれ５００℃および７００℃に昇温させる工程である。その後、工程（５）では７００℃の温度が維持される。上記工程（１）〜（４）はそれぞれ１０分間、工程（５）は２分間行われる。最後に工程（６）は冷却工程であり、反応室７が空冷されることによって反応室７の冷却が行われる。なお、グラフ１のアセチレンガスの体積が約０ｃｍ３の場合には、ＱＭＳの検出限界のため、イオン電流が検出されなかった。
【００６５】
次に、原料ガスであるアセチレンガスの濃度を変化させ、触媒９に与える影響について説明する。基板８としては４ｎｍの鉄触媒を用いる。図４におけるグラフ１〜５に対応する濃度の原料ガスを上記鉄触媒の周囲に存在させたサンプル１〜５について上記工程（１）〜（６）を行う。
【００６６】
図５は、ＡＦＭ（原子間力顕微鏡）によって観察されたサンプル１〜５の表面状態を示す斜視図である。同図に示すように、サンプル１〜５においてアセチレンガスの濃度が増加するに従い、鉄触媒の表面に固形物が形成されていることが分かる。この固形物をＸ線回折装置よって解析したところ、これらは塊状の炭化鉄または単なるカーボンであることが判明した。
【００６７】
図６に示す（ａ）〜（ｅ）は、ＡＦＭによって観察された図５におけるサンプル１〜５の触媒の表面状態をそれぞれ示す上面図である。触媒平面のＸ軸方向を横軸、Ｙ軸方向を縦軸として、触媒上に形成された炭化鉄およびカーボンの大きさを示している。同図における観察結果と同様に、サンプル１〜５となるに従い、すなわち、アセチレンガスの濃度が増加するに従い、表面に粒状の炭化鉄およびカーボンが多く生じることが分かる。
【００６８】
次に、制御工程において、原料ガス濃度を制御する具体的な濃度について説明する。本発明者らは、図５および図６に示すように、原料ガスであるアセチレンガスの濃度が増加するほど、塊状の炭化鉄またはカーボンの生成量が増加することを見出した。ところで、カーボンナノ構造物の製造方法では、加熱工程において触媒を加熱した後に、成長工程において原料ガスの供給がなされる。しかしながら、加熱工程においてアセチレンガスが残存していると、加熱工程での触媒温度が低い状態においてアセチレンガスと触媒との反応が生じ、上記の炭化鉄およびカーボンが生成されたのであろうと本発明者らは考察した。これら低温で生成した炭化鉄およびカーボンによって、触媒の活性が損なわれる結果、カーボンナノ構造物の成長に悪影響を与えるおそれがある。
【００６９】
さらに、アセチレンガスの濃度を変化させた場合に得られるカーボンナノチューブの物性に及ぼす影響について説明する。まず、原料ガスであるアセチレンおよびキャリアガスであるヘリウムを原料ガス供給器１から反応室７に供給する。基板８としてはＳｉＯ２およびＳｉからなる基板上に触媒９として、ＥＢ法（電子ビーム蒸着法）にて厚さ４ｎｍの鉄触媒を蒸着させる。
【００７０】
次に、原料ガスを原料ガス供給器１からキャリアガスであるヘリウムガスと共に、原料ガスであるアセチレンを反応室７に供給する。
【００７１】
その後、加熱装置５によって反応室７内部を加熱し、触媒９の温度を３０分間かけて室温から７００℃に昇温させる。さらに、体積濃度１３％のアセチレンガス３０cc／分（ｓｃｃｍ）を原料ガス供給器１から反応室７に供給する。
【００７２】
これにより、アセチレンガスが触媒９と接触し分解され、分解生成された炭素原子が触媒９の表面に堆積し、ブラシ状のカーボンナノチューブが成長する。最後に、反応室７内部を室温までゆっくりと冷却し、触媒９の表面をＡＦＭによって観察する。
【００７３】
図７は、残留アセチレンガスの総量を調整してそれぞれ約０．０１７ｃｍ３、０．０２４ｃｍ３、０．０５４ｃｍ３、０．５６ｃｍ３、４．８ｃｍ３に変更した場合に、得られたカーボンナノチューブのかさ密度および長さを示している。これらの残留アセチレンガス濃度はｐｐｍ換算すると２００℃時点でそれぞれ、１．５ｐｐｍ以下、１．５ｐｐｍ以下、３ｐｐｍ、４７ｐｐｍ、３６０ｐｐｍに相当する。
【００７４】
なお、カーボンナノチューブの長さは、走査型電子顕微鏡（ＳＥＭ）（Ｈｉｔａｃｈｉ  Ｓ−４３００）を用いることによって、また、かさ密度は、精密天秤を用いることによって測定し、換算することができる。
【００７５】
同図から、予め触媒周囲に存在する原料ガスの濃度が５ｐｐｍ以下であれば、かさ密度が、長さともに良好な物性のカーボンナノチューブを得ることができることが分かる。このようなカーボンナノチューブであれば、種々の用途に十分応用可能であるため、本実施の形態に係るカーボンナノ構造物の製造方法およびカーボンナノ構造物製造装置では、残存原料ガスの濃度を２００℃以上の温度領域において、５ｐｐｍ以下に制御するものとする。この範囲であることによって、触媒の失活を抑制することができ、カーボンナノ構造物を効率良く得ることができる。
【００７６】
また、同図から、残留アセチレン濃度が２００℃の時点で３ｐｐｍである場合に、かさ密度が２５ｍｇ／ｃｍ３、長さが１０８μｍであるカーボンナノチューブを得ることができることが分かる。この結果から、残存原料ガスの濃度の好ましい範囲としては、３ｐｐｍ以下とする。この範囲であることによって、かさ密度、長さともにより高い値を示すカーボンナノチューブを得ることができる。さらに、好ましくは０．１ｐｐｍ以下である。下限値については特に限定されるものではないが、同図における測定限界が０．０２ｐｐｍであるため、下限値は０．０２ｐｐｍ以上とすることができる。
【００７７】
さらに、特に好ましくは０．０７ｐｐｍ以上０．２ｐｐｍ以下の範囲である。この範囲であることによって、かさ密度、長さともに非常に高い値を示すカーボンナノチューブを得ることができる。
【００７８】
同図に示すように、残留アセチレン濃度に応じて、カーボンナノチューブのかさ密度および長さを調製することができることが分かる。すなわち、制御工程においては、残存原料ガス濃度を３ｐｐｍ以下の範囲内で所定の値に調節することが好ましい。これによって、残存原料ガス濃度が３ｐｐｍ以下であることによって、触媒の失活を抑制でき、しかも、カーボンナノ構造物のかさ密度および長さを調節することができるので、所望のカーボンナノ構造物を得ることが可能となる。
【００７９】
図８は、制御工程におけるアセチレンの濃度変化を示すグラフである。アセチレンガスの初期濃度は約２８ｐｐＭｖであり、制御工程として、流量３００cc／分（ｓｃｃｍ）のヘリウムを１０分間流した後、加熱を開始する。加熱速度は２０℃／分であり、ヘリウム雰囲気中（３００cc／分（ｓｃｃｎ）を流しながら）で行う。排気装置の圧力は約０．９大気圧であり、減圧装置１１としては排気ファンを用いて排気を行う。
【００８０】
制御工程開始から６００秒後に加熱装置５によってアセチレンガスの加熱を開始し、８００秒後にはアセチレンガスの温度は２００℃に上昇する。これにより、アセチレンガスの濃度を容易に３ｐｐｍ以下とすることができる。ヘリウムガスの供給量を増加させる、加熱温度を上昇させる、原料ガス供給器１による排気出力を増加させることによって、アセチレンガスの濃度をさらに低下させることはもちろん可能である。
【００８１】
図９は、図７に示す残留アセチレン濃度が２００℃の時点で３ｐｐｍである場合に得られたブラシ状カーボンナノチューブのＳＥＭ写真を示す。図９に示すように、本実施の形態に係るカーボンナノ構造物の製造方法およびカーボンナノ構造物製造装置によれば、長さが揃ったカーボンナノチューブを得ることができる。また、本発明はもちろんカーボンナノコイルに応用されることも可能である。
【００８２】
以上、本実施の形態におけるカーボンナノチューブの製造方法またはカーボンナノ構造物製造装置によれば、残存原料ガスの濃度を３ｐｐｍ以下に制御するができ、触媒上に原料ガスが分解され、生成した炭化鉄およびカーボンの生成を抑制することができる。このため、触媒の失活を抑制することができるので、より効率的にカーボンナノ構造物を製造することができる。これは、従来全く着目されていなかった知見によってもたらされた発明であり、残存ガス濃度を規定、制御することは、カーボンナノ構造物の工業的生産において、品質管理の基準にもなり得る重要な要素である。
【００８３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８４】
本発明によれば、カーボンナノ構造物の表面に触媒が失活されることを抑制することができ、カーボンナノ構造物を効率良く製造することができる。このため、カーボンナノ構造物を製造する分野において広く利用することができる。さらに、カーボンナノ構造物が材料として用いられるハードディスク用ヘッドの材料、電子エミッタ、ナノ電子デバイスの電極材料、配線材料、高性能複合樹脂、電磁波吸収材、水素吸蔵体などの各分野での利用が可能である。
【図面の簡単な説明】
【００８５】
【図１】本実施の形態に係るカーボンナノ構造物の製造装置を示す断面図である。
【図２】上記カーボンナノ構造物製造装置内部におけるガスの測定結果を示すグラフである。
【図３】上記カーボナノ構造物の製造装置における原料ガス濃度を測定および制御するための構成を示すブロック図である。
【図４】上記カーボンナノ構造物製造装置による所定の処理を経た際における原料ガス濃度を示している。
【図５】ＡＦＭによって観察された触媒の表面状態を示す斜視図である。
【図６】ＡＦＭによって観察された触媒の表面状態を示す上面図である。
【図７】本実施の形態に係るカーボンナノ構造物の製造方法によって得られたカーボンナノチューブの密度および長さの関係を示すプロット図である。
【図８】制御工程におけるアセチレンの濃度変化を示すグラフである。
【図９】本実施の形態に係るカーボンナノ構造物の製造方法によって得られたブラシ状のカーボンナノチューブを示す図である。
【図１０】従来技術に係るカーボンナノチューブの製造方法によって得られたカーボンナノチューブの密度および長さの関係を示すプロット図である。
【符号の説明】
【００８６】
１    原料ガス供給器
２    カーボンナノ構造物製造部
３    原料ガス濃度測定部
３ａ  原料ガス濃度制御部
４ａ〜４ｃ    バルブ
５    加熱装置
６    反応槽
７    反応室
８    基板
９    触媒
１０  カーボンナノチューブ
１１  減圧装置（ガス排気部）
２０  カーボンナノ構造物製造装置
【図１】
2009018953.tif 000003
【図２】
2009018953.tif 000004
【図３】
2009018953.tif 000005
【図４】
2009018953.tif 000006
【図７】
2009018953.tif 000007
【図８】
2009018953.tif 000008
【図１０】
2009018953.tif 000009
【図５】
2009018953.tif 000010
【図６】
2009018953.tif 000011
【図９】
2009018953.tif 000012